Способ переработки электродной массы отрицательных электродов никель-кадмий-железных щелочных аккумуляторов

1. Способ переработки электродной массы отрицательных электродов щелочных аккумуляторов, включающий их выщелачивание путем обработки раствором кислоты при повышенной температуре и перемешивании, осаждение гидроксида кадмия, его отделение, промывку и сушку полученного осадка, отличающийся тем, что проводят выщелачивание раствором сульфаминовой кислоты с концентрацией не более 1,95 моль/л при температуре 25-95°C в течение 0,5-2 ч и отношении Т:Ж, равном 1:10, высушенный осадок гидроксида кадмия прокаливают при температуре 540-610°C, а часть фильтрата, содержащего сульфаминовую кислоту, направляют на выщелачивание.
2. Способ по п. 1, отличающийся тем, что осадок гидроксида кадмия сушат при температуре (100±5)°C.
3. Способ по п. 1, отличающийся тем, что для выщелачивания электродной массы с высоким - не менее 73 мас. %, содержанием кадмия используют сульфаминовую кислоту с концентрацией 0,65-1,95 моль/л.
4. Способ по п. 1, отличающийся тем, что перед выщелачиванием электродной массы с низким - не более 10 мас. %, содержанием кадмия ее обжигают при температуре (600±10)°C, а для выщелачивания используют сульфаминовую кислоту с концентрацией не более 0,12 моль/л.
5. Способ по п. 1, отличающийся тем, что выщелачивание проводят при температуре 90-95°C в две стадии продолжительностью 30 мин каждая с промежуточной декантацией до Т:Ж 1:3 и добавлением свежей порции раствора сульфаминовой кислоты.
6. Способ по п. 1, отличающийся тем, что перед осаждением гидроксида кадмия раствор обрабатывают комплексообразователем - трилоном Б (ЭДТА).